(57)【要約】  継目無鋼管の製造に用いられる穿孔圧延機で使用されるプラグの製造方法は、プラグの表面にショットブラストを施すショットブラスト工程と、ショットブラストを施したプラグの母材表面に溶射線材をアーク溶射して皮膜を形成するアーク溶射工程と、を含み、アーク溶射工程では、溶射線材として、鉄粒子（４）、および酸化鉄よりも熱伝導率が低い特性を有する低熱伝導材粒子（例えば、ＺｒＯ２粒子）（３）のうちで、少なくとも低熱伝導材粒子（３）が鉄製チューブ（２）の内部に充填されてなるコアードワイヤ（１）を用いてアーク溶射を行い、酸化鉄、Ｆｅおよび低熱伝導材で構成される皮膜を形成する。これにより、遮熱性の高い皮膜を形成でき、穿孔圧延時に安定してプラグ寿命を向上できるプラグを製造することが可能である。
2013183213.tif 000002
【特許請求の範囲】
【請求項１】
継目無鋼管の製造に用いられる穿孔圧延機で使用されるプラグの製造方法であって、  当該穿孔圧延用プラグの製造方法は、  プラグの表面にショットブラストを施すショットブラスト工程と、  ショットブラストを施したプラグの母材表面に溶射線材をアーク溶射して皮膜を形成するアーク溶射工程と、を含み、  アーク溶射工程では、溶射線材として、鉄粒子、およびプラグ寿命の向上に寄与する特定粒子のうちで、少なくとも特定粒子が鉄製チューブの内部に充填されてなるコアードワイヤを用いてアーク溶射を行い、酸化鉄、Ｆｅおよび特定粒子で構成される皮膜を形成すること、を特徴とする穿孔圧延用プラグの製造方法。
【請求項２】
前記特定粒子は酸化鉄よりも熱伝導率が低い特性を有する低熱伝導材粒子であること、を特徴とする請求項１に記載の穿孔圧延用プラグの製造方法。
【請求項３】
前記低熱伝導材粒子がＺｒＯ２粒子であること、を特徴とする請求項２に記載の穿孔圧延用プラグの製造方法。
【請求項４】
前記コアードワイヤ中で前記ＺｒＯ２粒子の占める割合が２．５〜３０．０体積％であること、を特徴とする請求項３に記載の穿孔圧延用プラグの製造方法。
【請求項５】
前記特定粒子は固体潤滑剤粒子であること、を特徴とする請求項１に記載の穿孔圧延用プラグの製造方法。
【請求項６】
前記固体潤滑剤粒子がＢＮ粒子であること、を特徴とする請求項５に記載の穿孔圧延用プラグの製造方法。
【請求項７】
前記コアードワイヤ中で前記ＢＮ粒子の占める割合が５．０〜２０．０体積％であること、を特徴とする請求項６に記載の穿孔圧延用プラグの製造方法。
【発明の詳細な説明】
【技術分野】
【０００１】  本発明は、継目無鋼管の製造に用いられる穿孔圧延機（以下、単に「穿孔機（ピアサ）」ともいう）で使用される穿孔圧延用プラグ（以下、単に「プラグ」ともいう）の製造方法に関し、特に、プラグの母材表面に鉄を主成分とする溶射線材をアーク溶射することによって皮膜が形成された穿孔圧延用プラグの製造方法に関する。
【背景技術】
【０００２】  継目無鋼管は、マンネスマン製管法により製造することができる。この製管法は、次のステップからなる：  （１）穿孔機により、所定温度に加熱された素材（丸ビレット）を穿孔圧延し、中空素管（ホローシェル）に成形する；  （２）延伸圧延機（例：マンドレルミル）により、中空素管を延伸圧延する；  （３）定径圧延機（例：ストレッチレデューサ）により、延伸圧延した中空素管を所定の外径と肉厚に定径圧延する。【０００３】  穿孔機による穿孔圧延においては、穿孔用工具としてプラグが用いられる。このプラグは、芯金の先端に装着され、１２００℃程度の高温に加熱されたビレットを穿孔するため、高熱で高面圧を負荷される過酷な状況にさらされる。一般に、プラグは、熱間工具鋼を母材とし、この母材を保護するために、予め熱処理によって母材表面に酸化スケールの皮膜が形成され、そのうえで穿孔圧延に使用される。穿孔圧延時、プラグ表面のスケール皮膜は、ビレットからプラグ母材への熱伝達を遮るとともに、ビレットとプラグとの焼き付きを防止する役割を担う。【０００４】  このようなスケール皮膜付きプラグは、穿孔圧延を繰り返すことに伴って、スケール皮膜が次第に摩耗する。スケール皮膜が摩耗すると、皮膜による遮熱効果が低下するため、穿孔中にプラグの温度が上昇し、プラグ母材の溶損や熱変形が生じやすくなる。また、スケール皮膜が消失しプラグ母材が直接ビレットに接触するようになると、焼き付きが生じ、鋼管の内面に疵が発生する。このため、プラグは、皮膜が失われた時点で使用不能となり、寿命に至る。【０００５】  特に、Ｃｒを９％以上含有する高Ｃｒ含有鋼やＮｉ基合金やステンレス鋼といった高合金鋼からなる継目無鋼管を製造する場合、穿孔圧延の際にプラグ表面のスケール皮膜の摩耗が顕著に起こり、プラグ寿命の低下が著しくなる。例えば、ステンレス鋼の穿孔では、プラグ表面のスケール皮膜は２、３パス（連続穿孔回数）で摩耗し、そのプラグは寿命に至る。このため、プラグを頻繁に交換する事態が生じ、鋼管の製造効率が低い。したがって、高合金鋼の継目無鋼管を製造する場合は特に、穿孔圧延時にプラグ寿命を向上させ、これにより鋼管の製造効率を高めることが要求される。【０００６】  このような要求に対し、例えば、特許文献１には、プラグ母材の表面に形成する皮膜として、熱処理によるスケール皮膜に代え、プラグ母材の表面に鉄線材をアーク溶射してＦｅ酸化物およびＦｅで構成される皮膜を形成したプラグが開示されている。このアーク溶射皮膜付きプラグは、プラグ表面の皮膜がＦｅ酸化物およびＦｅで構成されるため、遮熱性および焼き付き防止性に優れ、プラグ寿命の向上が期待できる。【０００７】  しかし、同文献に開示されるアーク溶射皮膜付きプラグであっても、穿孔圧延を繰り返すと、繰り返しの入熱に伴い皮膜にシワが発生し、寿命に至ることは否めない。また、穿孔圧延する時間が長くなると、プラグへの負荷が大きくなり、皮膜の剥離や皮膜のシワが発生し、寿命に至ることは否めない。これらの状況は、ビレットの穿孔長が長い場合やビレットの高温強度が高い場合に顕著に起こる。ここで、アーク溶射皮膜でシワの発生を抑制するには、皮膜を厚膜化し、皮膜の遮熱性を向上させることが有効であるが、皮膜を厚膜化すると、プラグ母材と皮膜の密着性が低下し、早期に皮膜が剥離してしまう。このため、プラグ寿命の向上を安定して得るという点では改善の余地があり、この点を改善できる穿孔圧延用プラグを製造することが強く求められる。
【先行技術文献】
【特許文献】
【０００８】
【特許文献１】特許第４２７９３５０号公報
【発明の概要】
【発明が解決しようとする課題】
【０００９】  本発明は、上記の問題に鑑みてなされたものであり、プラグの母材表面に鉄を主成分とする溶射線材をアーク溶射して皮膜を形成することを前提とし、その目的は、次の特性を有する穿孔圧延用プラグの製造方法を提供することである：  安定してプラグ寿命を向上できること。
【課題を解決するための手段】
【００１０】  本発明の要旨は、次の通りである。【００１１】  継目無鋼管の製造に用いられる穿孔圧延機で使用されるプラグの製造方法であって、  当該穿孔圧延用プラグの製造方法は、  プラグの表面にショットブラストを施すショットブラスト工程と、  ショットブラストを施したプラグの母材表面に溶射線材をアーク溶射して皮膜を形成するアーク溶射工程と、を含み、  アーク溶射工程では、溶射線材として、鉄粒子、およびプラグ寿命の向上に寄与する特定粒子のうちで、少なくとも特定粒子が鉄製チューブの内部に充填されてなるコアードワイヤを用いてアーク溶射を行い、酸化鉄、Ｆｅおよび特定粒子で構成される皮膜を形成すること、を特徴とする穿孔圧延用プラグの製造方法。【００１２】  この製造方法において、前記特定粒子は酸化鉄よりも熱伝導率が低い特性を有する低熱伝導材粒子であることが好ましい。この場合、前記低熱伝導材粒子がＺｒＯ２粒子であることが好ましく、前記コアードワイヤ中で前記ＺｒＯ２粒子の占める割合が２．５〜３０．０体積％であることが好ましい。【００１３】  また、この製造方法において、前記特定粒子は固体潤滑剤粒子であることが好ましい。この場合、前記固体潤滑剤粒子がＢＮ粒子であることが好ましく、前記コアードワイヤ中で前記ＢＮ粒子の占める割合が５．０〜２０．０体積％であることが好ましい。
【発明の効果】
【００１４】  本発明の穿孔圧延用プラグの製造方法は、下記の顕著な効果を有する：  安定してプラグ寿命を向上できること。
【図面の簡単な説明】
【００１５】
【図１】図１は、本発明の第１実施形態の穿孔圧延用プラグの製造方法におけるアーク溶射で用いる溶射線材の横断面図である。
【図２】図２は、本発明の第２実施形態の穿孔圧延用プラグの製造方法におけるアーク溶射で用いる溶射線材の横断面図である。
【図３】図３は、実施例１の試験結果として、コアードワイヤ中のＺｒＯ２粒子の占める割合とプラグ母材の変形量との関係をまとめた図である。
【図４】図４は、実施例２の試験結果として、コアードワイヤ中のＢＮ粒子の占める割合とプラグ寿命比との関係をまとめた図である。
【発明を実施するための形態】
【００１６】  本発明者は、上記目的を達成するため、プラグ母材の表面に鉄を主成分とする溶射線材をアーク溶射して皮膜を形成することを前提とし、その皮膜を形成する手法について種々の試験を実施し、鋭意検討を重ねた。その結果、以下の知見を得た。
【００１７】  アーク溶射は、例えば、電極となる２本の溶射線材の先端間にアークを発生させて溶射線材を溶融させ、同時に溶射線材の先端間に圧縮空気や窒素ガスなどのジェットを供給して溶融材料を吹き飛ばし、これにより、対象物に溶融材料を吹き付けて皮膜を形成する技術である。前記特許文献１に開示されるアーク溶射では、溶射線材として鉄線材を用いることから、プラグの母材表面に形成される皮膜は、Ｆｅ酸化物（酸化鉄）およびＦｅで構成される。この皮膜中のＦｅ酸化物は、アーク溶射の際に、鉄線材が溶融し、その溶融鉄がプラグ母材表面に到達するまでの飛行中に酸化することによって生成したものである。皮膜中のＦｅは、溶融鉄が飛行中に酸化しないままでプラグ母材表面に到達したものである。
【００１８】  （１）これに対し、溶射線材として、鉄線材と同質の鉄製チューブを外殻とし、その鉄製チューブ内に、酸化鉄よりも熱伝導率が低い特性を有する低熱伝導材粒子が充填され、場合によってはさらに鉄粒子が充填されてなるコアードワイヤを採用し、このコアードワイヤを用いてアーク溶射を行えば、プラグの母材表面に、Ｆｅ酸化物（酸化鉄）、Ｆｅおよび低熱伝導材で構成される皮膜を形成することができる。この皮膜中のＦｅ酸化物は、アーク溶射の際に、コアードワイヤを構成する鉄製チューブ、さらには鉄粒子が溶融し、その溶融鉄がプラグ母材表面に到達するまでの飛行中に酸化することによって生成したものである。皮膜中のＦｅは、溶融鉄が飛行中に酸化しないままでプラグ母材表面に到達したものである。また、皮膜中の低熱伝導材は、コアードワイヤを構成する低熱伝導材粒子がプラグ母材表面に到達したものである。
【００１９】  このようにコアードワイヤを用いたアーク溶射によって形成された皮膜は、コアードワイヤを構成する低熱伝導材粒子を根源とする、Ｆｅ酸化物よりも熱伝導率が低い低熱伝導材が含まれるため、厚膜化しなくても、遮熱性が高くなる。したがって、このようなアーク溶射皮膜付きプラグは、繰り返しの穿孔圧延時に、皮膜の遮熱性が高いことから、安定してプラグ寿命が向上する。すなわち、低熱伝導材粒子は、プラグ寿命の向上に寄与する特定粒子である。
【００２０】  （２）溶射線材として、鉄線材と同質の鉄製チューブを外殻とし、その鉄製チューブ内に、固体潤滑剤粒子が充填され、場合によってはさらに鉄粒子が充填されてなるコアードワイヤを採用し、このコアードワイヤを用いてアーク溶射を行えば、プラグの母材表面に、Ｆｅ酸化物（酸化鉄）、Ｆｅおよび固体潤滑剤で構成される皮膜を形成することができる。この皮膜中のＦｅ酸化物は、アーク溶射の際に、コアードワイヤを構成する鉄製チューブ、さらには鉄粒子が溶融し、その溶融鉄がプラグ母材表面に到達するまでの飛行中に酸化することによって生成したものである。皮膜中のＦｅは、溶融鉄が飛行中に酸化しないままでプラグ母材表面に到達したものである。また、皮膜中の固体潤滑剤は、コアードワイヤを構成する固体潤滑剤粒子がプラグ母材表面に到達したものである。
【００２１】  このようにコアードワイヤを用いたアーク溶射によって形成された皮膜は、コアードワイヤを構成する固体潤滑剤粒子を根源とする固体潤滑剤が含まれるため、穿孔圧延時に潤滑性が高くなる。したがって、このようなアーク溶射皮膜付きプラグは、繰り返しの穿孔圧延時に、皮膜の潤滑性が高いことから、安定してプラグ寿命が向上する。すなわち、固体潤滑剤粒子は、プラグ寿命の向上に寄与する特定粒子である。
【００２２】  本発明は、上記（１）、（２）に示す知見に基づき完成させたものである。以下に、本発明のプラグの製造方法の好ましい態様について説明する。
【００２３】  ＜第１実施形態＞  本発明の第１実施形態のプラグの製造方法では、アーク溶射の施工に先立ち、プラグの表面にショットブラストを施す。これにより、穿孔圧延に繰り返し使用され、寿命に至った後に再生するプラグを対象とする場合にあっては、プラグ表面に残存する穿孔圧延ままの皮膜が除去されてプラグの母材表面が露出するとともに、プラグ母材表面が適度な凹凸に荒される。また、新たに製作されるプラグを対象とする場合でも、プラグ母材表面が適度な凹凸に荒される。このようにショットブラストを施す理由は、残存皮膜が無く適度な凹凸のプラグ母材表面にアーク溶射を施せば、プラグ母材と皮膜との密着性が高まるからである。
【００２４】  続いて、第１実施形態のプラグの製造方法では、ショットブラストを施したプラグの母材表面に、鉄を主成分とするコアードワイヤを溶射線材としてアーク溶射し、皮膜を形成する。
【００２５】  図１は、本発明の第１実施形態の穿孔圧延用プラグの製造方法におけるアーク溶射で用いる溶射線材の横断面図である。同図に示すように、第１実施形態では、溶射線材としてコアードワイヤ１を用いる。このコアードワイヤ１は、その外殻が鉄製チューブ２で構成される。
【００２６】  鉄製チューブ２の内部には、低熱伝導材粒子３が充填されている。低熱伝導材粒子３は、酸化鉄よりも熱伝導率が低い特性を有し、さらにアーク溶射の際に燃焼して消滅することのないものであり、例えば、金属粒子やセラミックス粒子が該当する。その中でも、熱伝導率が極めて低いジルコニア（ＺｒＯ２）粒子が好適である。また、低熱伝導材粒子３は、単に粒状のものに限らず、粉状や短繊維状のものも含む。なお、ここでいう酸化鉄は、酸化鉄（II）（ＦｅＯ）、酸化鉄（III）（Ｆｅ２Ｏ３）、酸化鉄（II、III）（Ｆｅ３Ｏ４）などである。
【００２７】  鉄製チューブ２の内部には、低熱伝導材粒子３に加えて、鉄粒子４が充填されても構わない。鉄粒子４も、単に粒状のものに限らず、粉状や短繊維状のものも含む。
【００２８】  このような構成のコアードワイヤ（溶射線材）１を用いたアーク溶射により、プラグの母材表面には、Ｆｅ酸化物（酸化鉄）、Ｆｅおよび低熱伝導材で構成される皮膜を形成することができる。こうして製造されたアーク溶射皮膜付きプラグは、皮膜中にＦｅ酸化物よりも熱伝導率が低い低熱伝導材が含まれるため、厚膜化しなくても、繰り返しの穿孔圧延時に、遮熱性が高くなり、プラグ寿命の安定した向上が可能になる。
【００２９】  ここで、低熱伝導材粒子３としてＺｒＯ２粒子を適用する場合、鉄製チューブ２および低熱伝導材粒子３、さらに鉄粒子４を含めたコアードワイヤ１全体の中で、ＺｒＯ２粒子の占める割合が２．５〜３０．０体積％であることが好ましい。後述する実施例１で実証するとおり、ＺｒＯ２粒子の占める割合が２．５体積％未満であると、プラグの皮膜中に含まれるＺｒＯ２の量が不足することに起因し、穿孔圧延時に遮熱性を十分に向上させることができず、プラグ母材の変形が著しくなるため、再使用に適さなくなり、プラグ寿命が安定して向上しないからである。一方、ＺｒＯ２粒子の占める割合が３０．０体積％を超えると、プラグの皮膜中に含まれるＺｒＯ２の量が過剰になることに起因し、プラグ母材と皮膜の密着性が低下して早期に皮膜が剥離し、プラグ母材が溶損してしまうため、やはり再使用に適さなくなるからである。より好ましくは、５．０〜３０．０体積％である。
【００３０】  ＜第２実施形態＞  本発明の第２実施形態のプラグの製造方法では、上記第１実施形態と同様に、アーク溶射の施工に先立ち、プラグの表面にショットブラストを施す。続いて、ショットブラストを施したプラグの母材表面に、鉄を主成分とするコアードワイヤを溶射線材としてアーク溶射し、皮膜を形成する。ただし、第２実施形態で用いるコアードワイヤは、上記第１実施形態のコアードワイヤとは以下の点で相違する。
【００３１】  図２は、本発明の第２実施形態の穿孔圧延用プラグの製造方法におけるアーク溶射で用いる溶射線材の横断面図である。同図に示すように、第２実施形態では、溶射線材としてコアードワイヤ１を用いる。このコアードワイヤ１は、その外殻が鉄製チューブ２で構成される。
【００３２】  鉄製チューブ２の内部には、固体潤滑剤粒子５が充填されている。固体潤滑剤粒子５は、穿孔圧延時に固体潤滑剤として機能する特性を有し、さらにアーク溶射の際に燃焼して消滅することのないものであり、例えば、金属粒子やセラミックス粒子が該当する。その中でも、固体潤滑性が極めて優れた窒化ホウ素（ＢＮ）粒子が好適である。また、固体潤滑剤粒子５は、単に粒状のものに限らず、粉状や短繊維状のものも含む。
【００３３】  鉄製チューブ２の内部には、固体潤滑剤粒子５に加えて、鉄粒子４が充填されても構わない。鉄粒子４も、単に粒状のものに限らず、粉状や短繊維状のものも含む。
【００３４】  このような構成のコアードワイヤ（溶射線材）１を用いたアーク溶射により、プラグの母材表面には、Ｆｅ酸化物（酸化鉄）、Ｆｅおよび固体潤滑剤で構成される皮膜を形成することができる。こうして製造されたアーク溶射皮膜付きプラグは、皮膜中に固体潤滑剤が含まれるため、繰り返しの穿孔圧延時に、潤滑性が高くなり、プラグ寿命の安定した向上が可能になる。
【００３５】  ここで、固体潤滑剤粒子５としてＢＮ粒子を適用する場合、鉄製チューブ２および固体潤滑剤粒子５、さらに鉄粒子４を含めたコアードワイヤ１全体の中で、ＢＮ粒子の占める割合が５．０〜２０．０体積％であることが好ましい。後述する実施例２で実証するとおり、ＢＮ粒子の占める割合が５．０体積％未満であると、プラグの皮膜中に含まれるＢＮの量が不足することに起因し、穿孔圧延時に潤滑性を十分に向上させることができず、穿孔効率の十分な向上も図れないため、プラグ寿命が安定して向上しないからである。一方、ＢＮ粒子の占める割合が２０．０体積％を超えると、プラグの皮膜中に含まれるＢＮの量が過剰になることに起因し、プラグ母材と皮膜の密着性が低下して早期に皮膜が剥離し、プラグ母材が溶損してしまうため、再使用に適さなくなり、やはりプラグ寿命が安定して向上しないからである。より好ましくは、７．５〜２０．０体積％である。
【００３６】  なお、ここでいう穿孔効率は、以下のことを意味する。穿孔圧延の際、ビレットが軸方向に搬送される速度（以下、「搬送速度」という）は、ピアサーロールの回転数により定められるが、実際の搬送速度は、互いに接触するプラグとビレットとの摩擦抵抗などの影響のため、設定されたピアサーロールの回転数から算出される理論上の搬送速度に比べて遅くなる。通常、その速度比（＝（実際の搬送速度）／（理論上の搬送速度）×１００［％］）のことを「穿孔効率」と称する。穿孔効率は潤滑性の指標であり、これが高いと、穿孔圧延機の製造効率が上昇するだけでなく、プラグとビレットとが接触する時間が短縮されることから、プラグ寿命の延命化が図れる。
【００３７】  また、本発明のプラグの製造方法では、アーク溶射による皮膜形成の際、溶射距離が徐々に広がるように、溶射機をプラグの母材表面から徐々に遠ざかるように移動させながらアーク溶射を行うことができる。これにより、プラグ母材には、Ｆｅ酸化物の占める領域の比率（以下、「酸化物比率」という）が表層側ほど次第に増加する皮膜が形成される。このように、プラグ母材との隣接部で酸化物比率が低く、表層部で酸化物比率が高い皮膜を形成した場合、皮膜の表層部で遮熱性および焼き付き防止性を確保しつつ、プラグ母材との隣接部で密着性を確保できる点で有用である。
【実施例】
【００３８】  本発明の効果を確認するため、穿孔圧延用プラグを製造し、製造したプラグを穿孔機に装着して穿孔圧延する試験を行った。その試験条件は、下記の通りである。【００３９】  ＜実施例１＞  ［試験方法］  （１）プラグの製造  ＪＩＳ規定の熱間工具鋼を母材とし、最大直径が１４７ｍｍである砲弾形状のプラグを多数準備した。各プラグの表面にショットブラストを施した後、各プラグの母材表面に、前記図１に示すコアードワイヤを用いたアーク溶射を行って皮膜を形成し、アーク溶射皮膜付きプラグを製造した。アーク溶射皮膜の形成に際しては、溶射機からプラグ母材表面までの溶射距離を最初は２００ｍｍとしてアーク溶射を行いつつ、逐次溶射機を遠ざけ、最後は溶射距離を１０００ｍｍまで広げてアーク溶射を行った。【００４０】  その際、コアードワイヤ中の低熱伝導材粒子としてＺｒＯ２粒子を採用し、そのＺｒＯ２粒子の占める割合を下記表１に示す通りに変更したコアードワイヤを用いた。なお、コアードワイヤの鉄製チューブ内には、ＺｒＯ２粒子の占める割合に応じ、ＺｒＯ２粒子とともに鉄粒子を充填した。【００４１】
【表１】
2013183213.tif 000003
【００４２】  （２）穿孔圧延  上記の各プラグを使用して、約１２００℃に加熱した下記の被加工材（素材）を繰り返し穿孔圧延し、下記のホローシェルを作製した。  ・被加工材の寸法  ：直径１９１ｍｍ、長さ２２００ｍｍの丸ビレット  ・被加工材の材質  ：１３％Ｃｒ鋼  ・ホローシェル    ：外径１９６ｍｍ、肉厚１６．８２ｍｍ、長さ６５２０ｍｍ【００４３】  ［評価方法］  プラグごとに１０回ずつ連続して繰り返し穿孔圧延を行った後、プラグの外観を検査し、その表面性状、すなわち皮膜の剥離に伴うプラグ母材の溶損の有無を調査した。これに加え、プラグの表面にショットブラストを施して残存皮膜を除去し、その後に、プラグ母材の高さ（軸方向長さ）を計測し、使用前に対する変形量、すなわち使用前後のプラグ母材高さの差を調査した。ここで、実操業では、プラグ母材の変形量を２．０ｍｍ以下に管理している。プラグ母材の変形量が２．０ｍｍを超えてしまうと、再使用に適さなくなるからである。これらのことから、本試験では、プラグ母材が溶損することなく、プラグ母材の変形量が２．０ｍｍ以下である場合を良好と評価した。【００４４】  ［試験結果］  試験結果を表１および図３に示す。図３は、実施例１の試験結果として、コアードワイヤ中のＺｒＯ２粒子の占める割合とプラグ母材の変形量との関係をまとめた図である。これらの結果から次のことが示される。【００４５】  コアードワイヤ中の低熱伝導材粒子としてＺｒＯ２粒子を採用し、このコアードワイヤを用いてアーク溶射皮膜を形成した場合、試験Ｎｏ．２〜６のように、コアードワイヤ中でＺｒＯ２粒子を２．５体積％以上とすることにより、プラグ母材の変形量が２．０ｍｍ以下に抑制された。これは、プラグの皮膜中に適正量のＺｒＯ２が含まれることから、遮熱性が高まることによる。このことから、ＺｒＯ２粒子が２．５体積％以上のコアードワイヤを用いてアーク溶射皮膜が形成されたプラグは、安定してプラグ寿命が向上し、しかも、再使用に適したものとなることがわかった。【００４６】  ただし、試験Ｎｏ．７、８のように、ＺｒＯ２粒子が３０．０体積％を超えるコアードワイヤを用いてアーク溶射皮膜を形成した場合、皮膜が早期に剥離し、プラグ母材が溶損した。これは、プラグの皮膜中にＺｒＯ２が過剰に含まれることから、遮熱性が高まるとはいえども、プラグ母材と皮膜の密着性が低下することによる。このことから、ＺｒＯ２粒子が３０．０体積％を超えるコアードワイヤを用いてアーク溶射皮膜が形成されたプラグは、プラグ寿命の向上が安定しないことがわかった。【００４７】  一方、試験Ｎｏ．１のように、ＺｒＯ２粒子が０体積％のコアードワイヤを用いてアーク溶射皮膜を形成した場合（前記特許文献１に開示されるように、鉄線材を用いてアーク溶射皮膜を形成した場合に相当）、プラグ母材の変形量が２．０ｍｍを遥かに超えた。これは、プラグの皮膜中に熱伝導率の低いＺｒＯ２が含まれないことから、遮熱性が向上しないことによる。このことから、ＺｒＯ２粒子が２．５体積％未満のコアードワイヤを用いてアーク溶射皮膜が形成されたプラグも、プラグ寿命の向上が安定しないことがわかった。【００４８】  ＜実施例２＞  ［試験方法］  （１）プラグの製造  ��ＩＳ規定の熱間工具鋼を母材とし、最大直径が１４７ｍｍである砲弾形状のプラグを多数準備した。各プラグの表面にショットブラストを施した後、各プラグの母材表面に、前記図２に示すコアードワイヤを用いたアーク溶射を行って皮膜を形成し、アーク溶射皮膜付きプラグを製造した。アーク溶射皮膜の形成に際しては、溶射機からプラグ母材表面までの溶射距離を最初は２００ｍｍとしてアーク溶射を行いつつ、逐次溶射機を遠ざけ、最後は溶射距離を１０００ｍｍまで広げてアーク溶射を行った。【００４９】  その際、コアードワイヤ中の固体潤滑剤としてＢＮ粒子を採用し、そのＢＮ粒子の占める割合を下記表２に示す通りに変更したコアードワイヤを用いた。なお、コアードワイヤの鉄製チューブ内には、ＢＮ粒子の占める割合に応じ、ＢＮ粒子とともに鉄粒子を充填した。【００５０】
【表２】
2013183213.tif 000004
【００５１】  （２）穿孔圧延  上記の各プラグを使用して、約１２００℃に加熱した下記の被加工材（素材）を繰り返し穿孔圧延し、下記のホローシェルを作製した。  ・被加工材の寸法  ：直径１９１ｍｍ、長さ２２００ｍｍの丸ビレット  ・被加工材の材質  ：１３％Ｃｒ鋼  ・ホローシェル    ：外径１９６ｍｍ、肉厚１６．８２ｍｍ、長さ６５２０ｍｍ【００５２】  ［評価方法］  プラグごとに穿孔圧延する際の穿孔効率を調査した。穿孔効率は、実操業では７０％以上を目標としており、本試験では、その目標を上回る場合を良好と評価した。これと合わせ、穿孔圧延を終えるたびにプラグの外観を検査し、皮膜が剥離してプラグが使用できなくなるか、またはプラグ先端部に溶損もしくは変形が発生したときのパス回数、すなわち連続して穿孔圧延することができたビレットの本数（連続穿孔回数）を調査した。この連続穿孔回数をプラグ寿命として評価した。プラグ寿命の評価は、前記特許文献１に開示されるように、鉄線材を用いてアーク溶射皮膜が形成されたプラグに相当するもの、すなわち上記表２中の試験Ｎｏ．１１のように、ＢＮ粒子が０体積％のコアードワイヤを用いてアーク溶射皮膜が形成されたプラグの寿命を基準「１」とし、これに対する各プラグの寿命の比率（以下、「プラグ寿命比」という）で行った。【００５３】  ［試験結果］  試験結果を表２および図４に示す。図４は、実施例２の試験結果として、コアードワイヤ中のＢＮ粒子の占める割合とプラグ寿命比との関係をまとめた図である。これらの結果から次のことが示される。【００５４】  コアードワイヤ中の固体潤滑剤としてＢＮ粒子を採用し、このコアードワイヤを用いてアーク溶射皮膜を形成した場合、試験Ｎｏ．１３〜１７のように、コアードワイヤ中でＢＮ粒子を５．０体積％以上とすることにより、穿孔効率が７０％以上に確保され、プラグ寿命比の上昇が認められた。これは、プラグの皮膜中に適正量のＢＮが含まれることから、潤滑性が高まることによる。このことから、ＢＮ粒子が５．０体積％以上のコアードワイヤを用いてアーク溶射皮膜が形成されたプラグは、安定してプラグ寿命が向上することがわかった。【００５５】  ただし、試験Ｎｏ．１８〜２０のように、ＢＮ粒子が２０．０体積％を超えるコアードワイヤを用いてアーク溶射皮膜を形成した場合、皮膜が早期に剥離し、プラグ母材が溶損した。これは、プラグの皮膜中にＢＮが過剰に含まれることから、潤滑性が高まるとはいえども、プラグ母材と皮膜の密着性が低下することによる。このことから、ＢＮ粒子が２０．０体積％を超えるコアードワイヤを用いてアーク溶射皮膜が形成されたプラグは、プラグ寿命の向上が安定しないことがわかった。【００５６】  一方、試験Ｎｏ．１１、１２のように、ＢＮ粒子が５．０体積％未満（０体積％を含む）のコアードワイヤを用いてアーク溶射皮膜を形成した場合、穿孔効率が７０％に達せず、プラグ寿命比の上昇が小さかった。これは、プラグの皮膜中に固体潤滑剤として機能するＢＮが含まれないか、含まれたとしてもその量が不足することから、潤滑性が十分に向上しないことによる。このことから、ＢＮ粒子が５．０体積％未満のコアードワイヤを用いてアーク溶射皮膜が形成されたプラグも���プラグ寿命の向上が安定しないことがわかった。
【産業上の利用可能性】
【００５７】  本発明は、高合金鋼の継目無鋼管の製造に有効に利用できる。
【符号の説明】
【００５８】    １：コアードワイヤ（溶射線材）、    ２：鉄製チューブ、    ３：低熱伝導材粒子、    ４：鉄粒子、    ５：固体潤滑剤粒子
【図１】
2013183213.tif 000005
【図２】
2013183213.tif 000006
【図３】
2013183213.tif 000007
【図４】
2013183213.tif 000008
【国際調査報告】
2013183213.tif 000009
2013183213.tif 000010